(57)【要約】【課題】変換効率を向上することができる全固体色素増感太陽電池および全固体色素増感太陽電池の製造方法を提供すること。【解決手段】全固体色素増感太陽電池１は、透明導電層２２が形成された透明基板２と、透明基板２に積層され、色素で増感されたポーラス半導体４１により構成される多孔質層４と、多孔質層４に積層され、固体電解質（高分子Ｅ２）により構成される固体電解質層５と、固体電解質層５に積層される対向電極６と、を備える。多孔質層４に形成される空孔４２には、固体電解質（固体導電性化合物Ｅ１および高分子Ｅ２）が充填されている。【選択図】        図１
2008270042.tif 000002
【特許請求の範囲】
【請求項１】
透明導電層が形成された透明基板と、
前記透明基板に積層され、色素で増感されたポーラス半導体により構成される多孔質層と、
前記多孔質層に積層され、固体電解質により構成される固体電解質層と、
前記固体電解質層に積層される対向電極と、
を備える全固体色素増感太陽電池において、
前記多孔質層に形成される空孔には、前記固体電解質が充填されていることを特徴とする全固体色素増感太陽電池。
【請求項２】
前記空孔に充填される固体電解質は、当該空孔よりも小さい分子で構成され、かつ溶媒に対する可溶性を有する固体導電性化合物を含み、前記固体電解質層を構成する固体電解質は、前記固体導電性化合物よりも高い導電性を有する高分子により構成されていることを特徴とする請求項１に記載の全固体色素増感太陽電池。
【請求項３】
前記固体導電性化合物は、ＣｕＩ、ＣｕＳＣＮ、ＣｕＢｒの少なくともいずれか１つであることを特徴とする請求項２に記載の全固体色素増感太陽電池。
【請求項４】
前記高分子は、Poly(3,4-ethylenedioxythiopene)およびその誘導体であることを特徴とする請求項２または３に記載の全固体色素増感太陽電池。
【請求項５】
前記対向電極は、少なくともPoly(3,4-ethylenedioxythiopene)/Poly(styrene)を含んで構成されていることを特徴とする請求項１〜４のいずれか１つに記載の全固体色素増感太陽電池。
【請求項６】
前記透明基板と前記多孔質層との間に、半導体により構成される非多孔質バリア層をさらに備えることを特徴とする請求項１〜５のいずれか１つに記載の全固体色素増感太陽電池。
【請求項７】
透明導電層が形成された透明基板に、色素で増感されたポーラス半導体により構成される多孔質層を積層する工程と、
前記積層された多孔質層に、当該多孔質層に形成される空孔よりも小さい分子で構成され、かつ溶媒に対する可溶性を有する固体導電性化合物が溶解した導入溶媒を導入する工程と、
前記導入溶媒を乾燥する工程と、
前記乾燥された多孔質層に、前記固体導電性化合物よりも高い導電性を有する高分子の微粒子を分散させた分散液を塗布する工程と、
前記分散液を乾燥して、前記多孔質層に、前記導電性を有する高分子により構成される固体電解質層を積層する工程と、
前記固体電解質層に対向電極を積層する工程と、
を含むことを特徴とする全固体色素増感太陽電池の製造方法。
【請求項８】
前記導入溶媒あるいは前記分散液の少なくともいずれかに、界面活性剤を添加することを特徴とする請求項７に記載の全固体色素増感太陽電池の製造方法。
【請求項９】
前記導入溶媒あるいは前記分散液の少なくともいずれかに、ポリエチレングリコールあるいはポリビニルアルコールの少なくともいずれかを添加することを特徴とする請求項７または８に記載の全固体色素増感太陽電池の製造方法。
【発明の詳細な説明】
【技術分野】
【０００１】
本発明は、全固体色素増感太陽電池および全固体色素増感太陽電池の製造方法に関し、特に太陽電池の構成要素がすべて固体で構成されている全固体色素増感太陽電池および全固体色素増感太陽電池に関するものである。
【背景技術】
【０００２】
太陽光発電は、化石燃料の代替エネルギー源として注目されている。太陽光発電を行うことができる太陽電池としては、シリコン系の太陽電池が実用化されている。シリコン系の太陽電池では、素子としてシリコン半導体を使用するが、シリコン半導体の製造に大電力が消費されるため、製造コストの低減が困難である。
【０００３】
太陽電池としては、シリコン系の太陽電池の他に、色素増感太陽電池が提案されている。色素増感太陽電池は、原料の制約が少なく、製造コストの低減が可能であるため、実用化が注目されている。従来の色素増感太陽電池には、例えば特許文献１に示すように、液体電解質を用いたものが提案されている。特許文献１に示す液体電解質を用いた色素増感太陽電池（液体色素増感太陽電池）では、変換効率を最高１１％程度にすることができる。
【０００４】
しかしながら、上記液体色素増感太陽電池では、液体電解質を用いるため、電解液の漏洩し枯渇する虞があった。また、液体電解質では、光熱による変質の虞があった。液体色素増感太陽電池では、電解液が漏洩し枯渇したり、液体電解質が変質したりすることで、変換効率が極端に低下する。従って、従来の液体色素増感太陽電池では、高変換効率を達成できても、高変換効率を長期間維持することが困難であった。なお、液体色素増感太陽電池では、液体電解質を再度充填することが考えられるが、維持コストが発生し、耐久性が低下する問題がある。また、漏洩を抑制する構造とすることも考えられるが、製造コストの低減を図ることができないという問題がある。
【０００５】
そこで、従来では、固体電解質を用いた色素増感太陽電池（固体色素増感太陽電池）が提案されている。固体色素増感太陽電池は、例えば特許文献２や非特許文献１に示すように、導電性の高分子により構成される固体電解質を用いるものである。従来の固体色素増感太陽電池では、液体電解質の代わりに固体電解質を用いるため、電解液の漏洩、枯渇という問題がなく、液体色素増感太陽電池と比較して、変換効率を長期間維持することができる。
【０００６】
【特許文献１】特許第２６６４１９４号公報
【特許文献２】特開２００３−１４２１６８号公報
【非特許文献１】Kruger et al,Appl.Phys.Lett.,Vol.79,No.13.24(2001)
【発明の開示】
【発明が解決しようとする課題】
【０００７】
しかしながら、固体色素増感太陽電池では、液体色素増感太陽電池と比較して変換効率が低いという問題があった。固体色素増感太陽電池は、透明基板、色素で増感されたポーラス半導体により構成される多孔質層、固体電解質層、対向電極が積層されることで構成される。多孔質層は、色素で増感されたポーラス半導体、例えば表面に色素を担持した二酸化チタンにより構成されている。固体色素増感太陽電池に光が照射されると、色素は、光を吸収することで電子を放出し、放出された電子を二酸化チタンが受けることで、正孔、すなわちホールが生成される。色素に生成された正孔には、固体電解質層を構成する固体電解質、例えば高い導電性を有する高分子から電子が受け渡される。
【０００８】
ここで、多孔質層のうち、固体電解質層と接する表層部分では、色素と固体電解質との接触が十分であるため、電子の授受が容易である。しかし、多孔質層のうち、表層部分を除く深層部分では、色素と固体電解質との接触が十分でないため、電子の授受が困難であると考えられる。これは、多孔質層に形成される空孔は、１０〜４０ｎｍ程度であり、固体電解質が上記高分子などの分子の大きいもので構成されていると、空孔に固体電解質が十分に充填することができないためと考えられる。従って、固体色素増感太陽電池では、色素と固体電解質との接触界面の面積が十分でないことが、液体色素増感太陽電池と比較して変換効率が低い原因の１つと考えられる。
【０００９】
また、色素に生成された正孔は、固体電解質に移動する。ここで、多孔質層の表層部分で固体電解質に移動した正孔は、直ちに対向電極に移動する。しかし、多孔質層の深層部分まで固体電解質を充填したとしても、深層部分で固体電解質に移動した正孔は、多孔質層内の固体電解質中を移動する間に、電子（色素が放出した電子など）との再結合により、失活すると考えられる。従って、固体色素増感太陽電池では、固体電解質中の正孔の移動度が低いことが固体色素増感太陽電池と比較して変換効率が低い原因の１つと考えられる。
【００１０】
本発明は、上記に鑑みてなされたものであって、変換効率を向上することができる全固体色素増感太陽電池を提供することを目的とする。
【課題を解決するための手段】
【００１１】
上述した課題を解決し、目的を達成するために、本発明では、透明導電層が形成された透明基板と、透明基板に積層され、色素で増感されたポーラス半導体により構成される多孔質層と、多孔質層に積層され、固体電解質により構成される固体電解質層と、固体電解質層に積層される対向電極と、を備える全固体色素増感太陽電池において、多孔質層に形成される空孔には、固体電解質が充填されていることを特徴とする。
【００１２】
また、本発明では、上記全固体色素増感太陽電池において、空孔に充填される固体電解質は、空孔よりも小さい分子で構成され、かつ溶媒に対する可溶性を有する固体導電性化合物を含み、固体電解質層を構成する固体電解質は、固体導電性化合物よりも高い導電性を有する高分子により構成されていることを特徴とする。
【００１３】
また、本発明では、上記全固体色素増感太陽電池において、固体導電性化合物は、ＣｕＩ、ＣｕＳＣＮ、ＣｕＢｒの少なくともいずれか１つであることが望ましい。
【００１４】
また、本発明では、上記全固体色素増感太陽電池において、高分子は、Poly(3,4-ethylenedioxythiopene)およびその誘導体であることが望ましい。
【００１５】
また、本発明では、上記全固体色素増感太陽電池において、対向電極は、少なくともPoly(3,4-ethylenedioxythiopene)/Poly(styrene)を含んで構成されていることが望ましい。
【００１６】
また、本発明では、上記全固体色素増感太陽電池において、透明基板と多孔質層との間に、半導体により構成される非多孔質バリア層をさらに備えることが望ましい。
【００１７】
上述した課題を解決し、目的を達成するために、本発明にかかる全固体色素増感太陽電池の製造方法では、透明導電層が形成された透明基板に、色素で増感されたポーラス半導体により構成される多孔質層を積層する工程と、積層された多孔質層に、多孔質層に形成される空孔よりも小さい分子で構成され、かつ溶媒に対する可溶性を有する固体導電性化合物が溶解した導入溶媒を導入する工程と、導入溶媒を乾燥する工程と、乾燥された多孔質層に、固体導電性化合物よりも高い導電性を有する高分子の微粒子を分散させた分散液を塗布する工程と、分散液を乾燥して、多孔質層に、導電性を有する高分子により構成される固体電解質層を積層する工程と、固体電解質層に対向電極を積層する工程と、を含むことを特徴とする。
【００１８】
また、本発明では、上記全固体色素増感太陽電池の製造方法において、導入溶媒あるいは分散液の少なくともいずれかに、界面活性剤を添加することが望ましい。
【００１９】
また、本発明では、上記全固体色素増感太陽電池の製造方法において、導入溶媒あるいは分散液の少なくともいずれかにポリエチレングリコールあるいはポリビニルアルコールの少なくともいずれかを添加することが望ましい。
【発明の効果】
【００２０】
本発明にかかる全固体色素増感太陽電池および全固体色素増感太陽電池の製造方法は、変換効率を向上することができるという効果を奏する。
【発明を実施するための最良の形態】
【００２１】
以下、本発明につき図面を参照しつつ詳細に説明する。なお、下記の実施の形態により本発明が限定されるものではない。また、下記実施の形態における構成要素には、当業者が容易に想定できるもの或いは実質的に同一のものが含まれる。
【００２２】
図１は、実施の形態にかかる全固体色素増感太陽電池の構成例を示す図である。実施の形態にかかる全固体色素増感太陽電池１は、同図に示すように、透明基板２と、非多孔質バリア層３と、多孔質層４と、固体電解質層５と、対向電極６とにより構成されている。なお、７は、ガラスなどにより構成される支持部材である。
【００２３】
透明基板２は、透光性を有する基板であり、基板本体２１と透明導電層２２とにより構成されている。基板本体２１は、例えば透明なガラスなどにより構成されている。透明導電層２２は、例えば酸化スズなどにより構成されている。なお、透明導電層２２のうち、基板本体２１の端部に対向する部分は、予め除去されていることが好ましい。これは、透明導電層２２のうち、基板本体２１の端部に対向する部分と、多孔質層４、固体電解質層５あるいは対向電極６と直接的に接することで、短絡回路が形成されることを抑制するためである。
【００２４】
非多孔質バリア層３は、透明基板２の透明導電層２２に積層されて形成されるものである。つまり、非多孔質バリア層３は、透明基板２と多孔質層４との間に設けられるものである。非多孔質バリア層３は、半導体により非多孔質層に構成されている。つまり、非多孔質バリア層３に空孔が形成されないため、後述する多孔質層４に形成される空孔４２に固体電解質を充填する際に、非多孔質バリア層３に固体電解質が含有されることを抑制することができる。従って、多孔質層４の空孔４２に充填された固体電解質と透明基板２とが直接的に接することを抑制でき、多孔質層４の空孔４２に充填された固体電解質を介して、透明基板２と固体電解質層５との間で発生する短絡を抑制することができる。これにより、全固体色素増感太陽電池１の変換効率を向上することができる。
【００２５】
ここで、非多孔質バリア層３は、多孔質層４を同一の半導体で構成されていることが好ましい。多孔質層４を構成する半導体が色素増感メソポーラス二酸化チタンである場合は、非多孔質バリア層３は二酸化チタンにより非多孔質層として構成されることが好ましい。これにより、非多孔質バリア層３と多孔質層４とが同一の材質で構成されることとなり、透明基板２、非多孔質バリア層３および多孔質層４との接合性の悪化を抑制することができる。従って、透明基板２、非多孔質バリア層３および多孔質層４との接合性を確保しつつ、透明基板２と固体電解質層５との間で発生する短絡を抑制することができる。
【００２６】
多孔質層４は、非多孔質バリア層３を介することで、透明基板２に積層されて形成されるものである。多孔質層４は、色素で増感されたポーラス半導体４１により構成され、空孔４２が形成されるものである。色素で増感されたポーラス半導体４１は、図１に示すように、ポーラス半導体４１ａ「以下、「二酸化チタン４１ａ」と称する。」と、色素４１ｂとにより構成されており、例えば色素増感メソポーラス二酸化チタンなどがある。色素増感メソポーラス二酸化チタンは、例えばルテニウム色素などの色素を表面に担持した二酸化チタンである。
【００２７】
ここで、多孔質層４に形成される空孔４２には、固体電解質が充填されている。空孔４２に充填される固体電解質は、空孔４２よりも小さい分子で構成され、かつ溶媒に対する可溶性を有する固体導電性化合物Ｅ１および固体導電性化合物Ｅ１よりも高い導電性を有する高分子Ｅ２である。実施の形態では、多孔質層４は、２種類の固体電解質を含有することとなる。固体導電性化合物Ｅ１としては、例えばＣｕＩ、ＣｕＳＣＮ、ＣｕＢｒなどがある。高分子Ｅ２としては、有機導電性ポリマー、例えばPoly(3,4-ethylenedioxythiopene)およびその誘導体などがある。
【００２８】
固体導電性化合物Ｅ１は、空孔４２よりも小さい分子で構成されているため、多孔質層４のうち、固体電解質層５と接する表層部分４ａに形成される空孔４２のみならず表層部分４ａを除く深層部分４ｂに形成される空孔４２にも充填することができる。従って、固体導電性化合物Ｅ１は、表層部分４ａのみならず深層部分４ｂにおける色素で増感されたポーラス半導体４１の表面、すなわち二酸化チタン４１ａの表面に担持された色素４１ｂと直接的に接触することができる。つまり、多孔質層４の全領域において、色素４１ｂと固体電解質、ここでは固体導電性化合物Ｅ１との十分な接触を図ることができるので、色素４１ｂと固体電解質との接触界面の面積の増加を図ることができると考える。これにより、全固体色素増感太陽電池１の変換効率の向上を図ることができる。
【００２９】
また、高分子Ｅ２は、固体導電性化合物Ｅ１よりも高い導電性を有するので、固体電解質中の正孔の移動度を高くすることができると考える。従って、多孔質層４内で固体導電性化合物Ｅ１と接触することで、色素４１ｂに生成された正孔は、固体導電性化合物Ｅ１に移動して、直ちに高分子Ｅ２に移動する。多孔質層４内の高分子Ｅ２に移動した正孔は、多孔質層４内の高分子Ｅ２中を高い移動度で移動するので、多孔質層４内の高分子Ｅ２中を移動する正孔が電子（色素４１ｂが放出した電子など）との再結合により、失活することを抑制することができる。これにより、全固体色素増感太陽電池１の変換効率の向上を図ることができる。
【００３０】
固体電解質層５は、多孔質層４に積層されて形成されるものである。固体電解質層５は、固体電解質により構成されている。固体電解質は、固体導電性化合物Ｅ１よりも高い導電性を有する高分子Ｅ２である。つまり、多孔質層４に含有される二種類の固体電解質のうち一方である。従って、多孔質層４の空孔４２には、固体電解質層５を構成する固体電解質が一部入り込んだ状態となる。高分子Ｅ２としては、有機導電性ポリマー、例えばPoly(3,4-ethylenedioxythiopene)およびその誘導体などがある。
【００３１】
対向電極６は、固体電解質層５に積層されて形成されるものである。対向電極６は、実施の形態では、電子伝導性および成膜性を有する有機導電性ポリマー、すなわち高分子電解質により形成されている。対向電極６は、例えばPoly(3,4-ethylenedioxythiopene)/Poly(styrene)、すなわちＰＥＤＴ／ＰＳＳにより構成されている。従って、対向電極６と固体電解質層５とは、同系の材質で構成されることとなるので、接合性を向上することができる。これにより、広い面で接することができるので、変換効率の向上を図ることができる。
【００３２】
次に、実施の形態にかかる全固体色素増感太陽電池１の製造方法について説明する。図２は、実施の形態にかかる全固体色素増感太陽電池の製造方法のフローを示す図である。
【００３３】
まず、同図に示すように、透明基板２に非多孔質バリア層３を積層する（ステップＳＴ１）。
【００３４】
次に、非多孔質バリア層３に多孔質層４を積層する（ステップＳＴ２）。ここでは、非多孔質バリア層３が積層された透明基板２に色素で増感されたポーラス半導体により構成される多孔質層４を積層する。多孔質層４は、例えば、二酸化チタン４１ａの粉末を焼成し、色素が溶解された色素溶媒に浸漬することで、形成される。
【００３５】
次に、多孔質層４に導入溶媒を導入する（ステップＳＴ３）。ここでは、多孔質層４に形成される空孔４２よりも小さい分子で構成され、かつ溶媒に対する可溶性を有する固体導電性化合物Ｅ１が溶解した導入溶媒を多孔質層４に導入する。従って、多孔質層４の空孔４２に導入溶媒が充填されるので、固体導電性化合物Ｅ１は、導入溶媒とともに空孔４２に入り込む。このとき、導入溶媒には、界面活性剤が添加されていることが好ましい。これにより、導入溶媒が深層部分４ｂにおける空孔４２にも入り込みやすくなり、固体導電性化合物Ｅ１が深層部分４ｂにおける色素と接触することができる。また、導入溶媒には、成膜性を向上するために、ポリエチレングリコール（ＰＥＧ−２０００、ＰＥＧ−２００００）あるいはポリビニルアルコールの少なくともいずれかを添加するが好ましい。
【００３６】
次に、導入溶媒を乾燥する（ステップＳＴ４）。ここでは、多孔質層４に導入された導入溶媒を乾燥することで、空孔４２に、色素４１ｂと接触した状態で固体導電性化合物Ｅ１が残る。つまり、多孔質層４に充填される二種類の固体電解質の１つである固体導電性化合物Ｅ１が多孔質層４の空孔４２に充填される。
【００３７】
次に、多孔質層４に分散液を塗布する（ステップＳＴ５）。ここでは、導入溶媒が乾燥され、空孔４２の一部が固体導電性化合物Ｅ１により充填された多孔質層４に、固体導電性化合物Ｅ１よりも高い導電性を有する高分子Ｅ２の微粒子を分散させた分散液を塗布する。従って、多孔質層４には、分散液が塗布されることで、高分子Ｅ２の微粒子が積層される。また、多孔質層４の空孔４２のうち、固体導電性化合物Ｅ１が充填された部分を除く部分に分散液が充填されるので、高分子Ｅ２は、多孔質層４の空孔４２の一部、すなわち固体導電性化合物Ｅ１が充填された部分を除く部分で高分子Ｅ２よりも大きい部分に、分散液とともに入り込む。このとき、分散液には、界面活性剤が添加されていることが好ましい。これにより、分散液が空孔４２に入り込みやすくなり、高分子Ｅ２が空孔４２に充填された固体導電性化合物Ｅ１と接触することができる。また、分散液には、成膜性を向上するために、ポリエチレングリコール（ＰＥＧ−２０００、ＰＥＧ−２００００）あるいはポリビニルアルコールの少なくともいずれかを添加するが好ましい。
【００３８】
次に、分散液を乾燥する（ステップＳＴ６）。ここでは、多孔質層４に塗布された分散液を乾燥することで、空孔４２の一部に、固体導電性化合物Ｅ１および色素４１ｂと接触した状態で高分子Ｅ２が残る。つまり、多孔質層４に、多孔質層４に充填される二種類の固体電解質の１つである高分子Ｅ２が充填される。また、多孔質層４には、分散液が塗布されることで、高分子Ｅ２の微粒子が積層されているので、分散液を乾燥することで、多孔質層４に導電性を有する高分子Ｅ２により構成される固体電解質層５が積層される。
【００３９】
次に、固体電解質層５に対向電極６を積層する（ステップＳＴ７）。ここでは、例えば支持部材７の表面に、電子伝導性および成膜性を有する有機導電性ポリマー、すなわち高分子電解質の対向電極６を形成し、支持部材７を透明基板２に貼り合わせることで、固体電解質層５に対向電極６を積層する。
【００４０】
以上のように、実施の形態にかかる全固体色素増感太陽電池１では、色素と固体電解質との接触界面の面積の増加を図れ、固体電解質中の正孔の移動度、特に多孔質層内の固体電解質中の正孔の移動度を高くすることができるので、変換効率を向上することができる。また、固体電解質を用いるので、液体電解質を用いる場合と比較して、変換効率を長期間維持することができる。
【実施例１】
【００４１】
以下に、本発明にかかる全固体色素増感太陽電池の実験結果を示す。図３は、実験結果を示す図である。図４は、全固体色素増感太陽電池の特性を示す図である。実験に用いられた全固体色素増感太陽電池は、下記の条件で製造された。
【００４２】
ＦドープＳｎＯ導電ガラス（日本板硝子製）の表面に、市販の二酸化チタン（Ｐ−２５）をアセチルアセトン、純水および界面改正剤（ＴＲＩＴＯＮＸ１００）を加え、メノウ乳練で十分に混練して得られるペーストを塗布し、乾燥後、４５０℃で３０分焼成して、ポーラス半導体により構成される多孔質層を作成する。次に、ルテニウム色素のエタノール溶液に、上記ポーラス半導体により構成される多孔質層を浸漬することで、色素で増感されたポーラス半導体により構成される多孔質層を作成する。次に、ＣｕＩのアセトニトリル溶液またはＣｕＳＣＮのアセトニトリル溶液に、上記多孔質層を浸漬し、乾燥した後に、Poly(3,4-ethylenedioxythiopene)およびその誘導体の微粒子の分散液を塗布し、乾燥することで、多孔質層に形成される空孔に固体電解質を充填するとともに、固体電解質層を作成する。次に、Poly(3,4-ethylenedioxythiopene)に、ポリエチレングリコール（ＰＥＧ−２００００）を添加して対向電極を作成する。
【００４３】
固体電解質にＣｕＩが含まれる全固体色素増感太陽電池（図３および図４に示すＡ）は、開放電圧Ｖｏｃ＝６１０ｍＶ、電流密度Ｊｓｃ＝１．３５ｍＡｃｍ2、形状因子ｆ．ｆ．＝０．７２、変換効率η＝０．５９となった。また、固体電解質にＣｕＳＣＮが含まれる全固体色素増感太陽電池（図３および図４に示すＢ）は、開放電圧Ｖｏｃ＝６４０ｍＶ、電流密度Ｊｓｃ＝１．２７ｍＡｃｍ2、形状因子ｆ．ｆ．＝０．６６、変換効率η＝０．５３となった。また、固体電解質にＣｕＩが含まれる全固体色素増感太陽電池および固体電解質にＣｕＳＣＮが含まれる全固体色素増感太陽電池は、上記変換効率ηを１４日間維持することができた。
【産業上の利用可能性】
【００４４】
以上のように、本発明にかかる全固体色素増感太陽電池および全固体色素増感太陽電池の製造方法は、固体電解質を用いる全固体色素増感太陽電池に有用であり、特に、変換効率を向上するのに適している。
【図面の簡単な説明】
【００４５】
【図１】実施の形態にかかる全固体色素増感太陽電池の構成例を示す図である。
【図２】実施の形態にかかる全固体色素増感太陽電池の製造方法のフローを示す図である。
【図３】実験結果を示す図である。
【図４】全固体色素増感太陽電池の特性を示す図である。
【符号の説明】
【００４６】
１  全固体色素増感太陽電池
２  透明基板
２１  基板本体
２２  透明導電層
３  非多孔質バリア層
４  多孔質層
４ａ  表層部分
４ｂ  深層部分
４１  色素で増感されたポーラス半導体
４１ａ  ポーラス半導体
４１ｂ  色素
４２  空孔
５  固体電解質層
６  対向電極
７  支持部材
Ｅ１  固体導電性化合物
Ｅ２  高分子
【図１】
2008270042.tif 000003
【図２】
2008270042.tif 000004
【図３】
2008270042.tif 000005
【図４】
2008270042.tif 000006